(57)【要約】【課題】  非常に高い比抵抗と同時に、広い動作温度範囲、低温でも短い応答時間および低いしきい電圧を有する液晶媒体を提供することを目的とする。【解決手段】  正の誘電異方性の極性化合物の混合物に基づいた液晶媒体であって、下記式Ｉで示されるピラン化合物の１種または２種以上と、下記式Ｃ１〜Ｃ９（C1〜C3を例示）で示される化合物からなる群より選ばれる１種または２種以上の化合物とを含有することを特徴とする液晶媒体。    【化１】2005179675.tif 000109（ＲおよびＲ１はアルキル基等、環Ｐはピラン環等、環Ａ、Ｂはシクロへキシレン、フェニレン等、ＸおよびＸ１は、Ｆ、ハロゲン化アルキル基等、Ｚ１およびＺ２は、−ＣＯＯ−、−ＣＨ２ＣＨ２−、単結合等、Ｌ１、Ｌ２はＨまたはＦ、ｍおよびｎは、１〜３を表す。）【選択図】    なし【特許請求の範囲】
【請求項１】
正の誘電異方性の極性化合物の混合物に基づいた液晶媒体であって、
下記式Ｉで示されるピラン化合物の１種または２種以上と、
下記式Ｃ１〜Ｃ９で示される化合物からなる群より選ばれる１種または２種以上の化合物と
を含有することを特徴とする液晶媒体。
【化１】
2005179675.tif 000091
【化２】
2005179675.tif 000092
【化３】
2005179675.tif 000093
【化４】
2005179675.tif 000094
（式Ｉおよび式Ｃ１〜Ｃ９中、
ＲおよびＲ１は、互いに独立して、それぞれＨ、ハロゲン置換または無置換の１〜１５の炭素原子を有するアルキルまたはアルコキシ基を表し、但し、これらの基において１または２以上のＣＨ２基は、Ｏ原子同士が直接結合しないことを条件として、−Ｃ≡Ｃ−、−ＣＨ＝ＣＨ−、−Ｏ−、−ＣＯ−Ｏ−、−Ｏ−ＣＯ−、
【化５】
2005179675.tif 000095
で置換されていてもよく、
【化６】
2005179675.tif 000096
であり、
【化７】
2005179675.tif 000097
は、互いに独立して、それぞれ
【化８】
2005179675.tif 000098
を表し、
ＸおよびＸ１は、互いに独立して、Ｆ、Ｃｌ、ＣＮ、ＳＦ５、ＮＣＳ、炭素原子数８までのハロゲン化アルキル基であり、その際、１または２以上のＣＨ２基は、Ｏ原子同士が直接結合しないことを条件として、−Ｏ−または−ＣＨ＝ＣＨ−で置換されていてもよく、
Ｚ１およびＺ２は、互いに独立して、それぞれ−ＣＯＯ−、−ＯＣＯ−、−ＣＨ２Ｏ−、−ＯＣＨ２−、−ＣＦ２ＣＦ２−、−ＣＦ＝ＣＦ−、−Ｃ≡Ｃ−、−ＣＦ２Ｏ−、−ＯＣＦ２−、−ＣＨ＝ＣＦ−、−ＣＦ＝ＣＨ−、−ＣＨ２ＣＨ２−、−（ＣＨ２）４−、−ＣＨ＝ＣＨ−または単結合を表し、
Ｌ１およびＬ２は、互いに独立して、それぞれＨまたはＦを表し、そして
ｍおよびｎは、互いに独立して、それぞれ０、１、２または３を表し、但し、ｍ＋ｎ≦３である。）
【請求項２】
ＸおよびＸ１が、互いに独立して、Ｆ、Ｃｌ、ＣＮ、ＮＣＳ、ＣＦ３、Ｃ２Ｆ５、Ｃ３Ｆ７、ＳＦ５、ＣＦ２Ｈ、ＯＣＦ３、ＯＣＦ２Ｈ、ＯＣＦＨＣＦ３、ＯＣＦＨＣＦＨ２、ＯＣＦＨＣＦ２Ｈ、ＯＣＦ２ＣＨ３、ＯＣＦ２ＣＦＨ２、ＯＣＦ２ＣＦ２Ｈ、ＯＣＦ２ＣＦ２ＣＦ２Ｈ、ＯＣＦ２ＣＦ２ＣＦＨ２、ＯＣＦＨＣＦ２ＣＦ３、ＯＣＦＨＣＦ２ＣＦ２Ｈ、ＯＣＦ２ＣＦ２ＣＦ３またはＯＣＦ２ＣＨＦＣＦ３である請求項１記載の液晶媒体。
【請求項３】
下記式Ｉ１〜Ｉ１５で示される化合物からなる群より選ばれる少なくとも１種の化合物を含有することを特徴とする請求項１または２記載の液晶媒体。
【化９】
2005179675.tif 000099
【化１０】
2005179675.tif 000100
【化１１】
2005179675.tif 000101
【化１２】
2005179675.tif 000102
【化１３】
2005179675.tif 000103
【化１４】
2005179675.tif 000104
（式中、ＲおよびＸは請求項１で定義したとおりであり、
Ｌ１〜Ｌ８は、互いに独立してそれぞれＨまたはＦを表す。）
【請求項４】
下記一般式ＩＩ、ＩＩＩ、ＩＶ、Ｖ、ＶＩ、ＶＩＩ、ＶＩＩＩ、ＩＸおよびＸからなる群より選ばれる化合物を１種または２種以上をさらに含有することを特徴とする請求項１〜３のいずれか１項に記載の液晶媒体。
【化１５】
2005179675.tif 000105
【化１６】
2005179675.tif 000106
（式中、各基は次の意味を有する。
Ｒ０は、それぞれ２〜１２の炭素原子を有するｎ−アルキル、アルコキシ、オキサアルキル、フルオロアルキル、アルケニルオキシまたはアルケニルを表し、
Ｘ０は、Ｆ、Ｃｌ、それぞれ８個までの炭素原子を有するハロゲン化アルキル、ハロゲン化アルケニル、ハロゲン化アルケニルオキシまたはハロゲン化アルコキシを表し、
Ｚ０は、−ＣＨ＝ＣＨ−、−ＣＨ２Ｏ−、−ＯＣＨ２−、−（ＣＨ２）４−、−Ｃ２Ｈ４−、−Ｃ２Ｆ４−、−Ｃ≡Ｃ−、−ＣＨ＝ＣＦ−、−ＣＦ＝ＣＨ−、−ＣＦ＝ＣＦ−、−ＣＦ２Ｏ−、−ＯＣＦ２−または−ＣＯＯ−を表し、
Ｙ１、Ｙ２、Ｙ３およびＹ４は、互いに独立して、それぞれＨまたはＦを表し、
ｒは、０または１である。
式ＩＩ、ＩＩＩ、ＶおよびＶＩＩＩの化合物は、式Ｃ１〜Ｃ５の化合物とは同一ではない。）
【請求項５】
混合物全体の中で、式Ｉ〜Ｘの化合物の割合が少なくとも５０重量％であることを特徴とする請求項４記載の液晶媒体。
【請求項６】
下記一般式ＲＩ〜ＲＸＶＩからなる群より選ばれる化合物を１種または２種以上をさらに含有することを特徴とする請求項１〜５のいずれか１項に記載の液晶媒体。
【化１７】
2005179675.tif 000107
【化１８】
2005179675.tif 000108
（式中、
Ｒ０は、それぞれ１〜１２の炭素原子を有するｎ−アルキル、オキサアルキル、フルオロアルキル、アルケニルオキシまたはアルケニルを表し、
ｄは、０、１または２であり、
Ｙ１は、ＨまたはＦを表し、
ａｌｋｙｌおよびａｌｋｙｌ＊は、互いに独立して、それぞれ炭素原子数が２〜８の直鎖または分岐のアルキル基を表し、
ａｌｋｅｎｙｌおよびａｌｋｅｎｙｌ＊は、互いに独立して、それぞれ炭素原子数が２〜８の直鎖または分岐のアルケニル基を表わす。）
【請求項７】
Ｘ０がＦ、Ｃｌ、ＯＣＨＦ２またはＯＣＦ３であり、Ｙ２がＨまたはＦであることを特徴とする請求項４記載の液晶媒体。
【請求項８】
請求項１記載の液晶媒体の電気光学用途における使用。
【請求項９】
請求項１記載の液晶媒体を含む電気光学液晶ディスプレイ。
【発明の詳細な説明】
【技術分野】
【０００１】
本発明は、液晶媒体、その電気光学の目的のための使用、およびこの媒体を含むディスプレイに関する。
【０００２】
液晶は、印加電圧によって物質の光学的性質を変化させることができるので、主に表示装置の中の誘電体として使用される。液晶に基づいた電気光学装置は、当業者に公知であり、種々の効果に基づくことができる。そのような装置の例として、動的散乱を有するセル、ＤＡＰ（整列相の変形：ｄｅｆｏｒｍａｔｉｏｎ  ｏｆ  ａｌｉｇｎｅｄ  ｐｈａｓｅｓ）セル、ゲスト／ホストセル、ねじれネマチック構造を有するＴＮセル、ＳＴＮ（スーパーツイストネマチック）セル、ＳＢＥ（超複屈折効果：ｓｕｐｅｒｂｉｒｅｆｒｉｎｇｅｎｃｅ  ｅｆｆｅｃｔ）セルおよびＯＭＩ（光学モード干渉：ｏｐｔｉｃａｌ  ｍｏｄｅ  ｉｎｔｅｒｆｅｒｅｎｃｅ）セルが挙げられる。最も一般的な表示装置は、Ｓｃｈａｄｔ  Ｈｅｌｆｒｉｃｈ効果に基づく、ツイストネマチック構造を有する。
【０００３】
液晶材料としては、良好な化学的および熱的安定性を有すると共に、電場と電磁線放射に対しても優れた安定性を有することが必要である。さらに、液晶材料は、低粘度であり、セル中で使用されて、短アドレス時間、低しきい電圧および高いコントラストをもたらすものでなければならない。
【０００４】
それらは、さらに通常の動作温度において（つまり、室温以上または室温以下のできるだけ広い範囲において）、適切な中間相、例えば前述のセル用のネマチック中間相またはコレステリック中間相を有していなければならない。液晶は通常、複数成分の混合物として使用されるので、成分が互いに容易に混和することが重要である。さらに導電率、誘電率異方性および光学異方性のような特性は、セルタイプ、用途分野に応じて、種々の要求を満足しなければならない。 例えば、ツイストネマチック型セルの材料は、正の誘電異方性および低い導電率を有しているべきである。
【０００５】
例えば、個々のピクセルのスイッチングのために集積非線形素子を有するマトリックス型液晶ディスプレイ（ＭＬＣディスプレイ）については、大きな正の誘電異方性、広いネマチック相、比較的低い複屈折率、非常に高い比抵抗、優れたＵＶおよび温度安定性、および低い蒸気圧を有する媒体が望まれる。
【０００６】
このタイプのマトリックス型液晶ディスプレイは公知である。個々のピクセルのそれぞれのスイッチングに使用することができる非線形素子は、例えばアクティブ素子（つまりトランジスター）である。この用語「アクティブマトリックス」は、２つの区別されるタイプに分けられる。
【０００７】
１．  基板としてのシリコンウエハー上のＭＯＳ（金属酸化物半導体）あるいは他のダイオード。
【０００８】
２．  基板としてのガラス板上の薄膜トランジスター（ＴＦＴ）。
【０００９】
基板材料として単結晶シリコンを使用すると、色々な部品ディスプレイのモジュール組み立てでさえ、接続部での問題が生じるので、ディスプレイ・サイズが制限される。
【００１０】
好適であってより有望なタイプ２の場合には、ＴＮ効果が電気光学効果として使用される。ここには、区別される２つの技術がある。即ち、例えばＣｄＳｅのように、化合物半導体を含むＴＦＴと、多結晶かアモルファスシリコンに基づいたＴＦＴである。後者の技術に関して、集中的な研究が世界的に行われている。
【００１１】
ＴＦＴマトリックスは、ディスプレイの１つのガラス板の内面に形成され、もう一方のガラス板は、内面に透明な対向電極を有する。ピクセル電極のサイズと比較して、ＴＦＴは非常に小さく、事実上、画像に対する悪影響はない。この技術は、フルカラー対応のディスプレイにも適用できる。そこでは、フィルタ素子がスイッチング可能なピクセルの各々に対向するように、赤、緑および青フィルターのモザイクが配置される。
【００１２】
ＴＦＴディスプレイは、通常、透過光に対してクロスした偏光板を備えたＴＮセルを作動させ、バックライトで照らされる。
【００１３】
ここで用語ＭＬＣは、集積非線形素子を備えたどのようなマトリックスディスプレイも含む。即ち、アクティブマトリックスに加えて、バリスターやダイオード（ＭＩＭ＝ｍｅｔａｌ−ｉｎｓｕｌａｔｏｒ−ｍｅｔａｌ）のような受動素子を備えたディスプレイも含む。
【００１４】
このタイプのＭＬＣディスプレイは、特にテレビ用途(例えばポケット・テレビ)、またはコンピュータ用(ラップトップ)および自動車もしくは航空機内で使用される高度情報表示装置用途に適している。コントラストの角度依存性と応答時間の問題に加えて、ＭＬＣディスプレイにおいては、液晶混合物の不十分に高い比抵抗に起因する問題がある（TOGASHI, S., SEKIGUCHI, K.,
TANABE, H., YAMAMOTO, E., SORIMACHI, K., TAJIMA, E., WATANABE, H., SHIMIZU, H.,
Proc. Eurodisplay 84, Sept. 1984: A 210-288 Matrix LCD Controlled by Double Stage Diode Rings,
p. 141 ff, Paris;および STROMER, M., Proc. Eurodisplay 84, Sept. 1984: Design of
Thin Film Transistors for Matrix Addressing of Television Liquid Crystal
Displays, p.145 ff, Paris）。抵抗が低下するほど、ＭＬＣディスプレイのコントラストが劣化し、また、残像消去の問題も生じうる。液晶混合物の比抵抗は、ディスプレイの内部表面との相互作用のために、一般に、ＭＬＣディスプレイの寿命の全体に渡って低下するので、許容される耐用年数を得るためには、高い（初期）抵抗を有することが非常に重要である。特に、低電圧用混合物の場合には、高い抵抗値を達成することは従来不可能であった。さらに、比抵抗の減少が、温度の上昇に伴い、および加熱および／またはＵＶ照射後に可能な限り小さいことも重要である。さらに、従来技術の混合物の低温特性もまた特に不利である。低温であっても、結晶および／またはスメクチック相が生じないことが要求され、さらに、粘性の温度依存性もできるだけ低いことが要求される。  先行技術で公知のＭＬＣディスプレイは今日の必要条件を満たさない。
【００１５】
バックライトを使用する液晶ディスプレイ（即ち透過型および必要により半透過型動作）に加えて、反射型液晶ディスプレイも特に興味をもたれている。これらの反射型液晶ディスプレイは情報表示装置のために周囲光を使用する。そのため、同じサイズと解像度を有するバックライト液晶ディスプレイに比べて、消費エネルギーが著しく少ない。ＴＮ効果は非常によいコントラストによって特徴付けられるので、このタイプの反射ディスプレイは、明るい周囲状況下で容易に読むことができる。これは、例えば携帯時計およびポケット計算機に使用されているようなシンプルな反射ＴＮディスプレイとしてすでに知られている。
【００１６】
しかし、この原理はまた、例えばＴＦＴディスプレイのように高品質およびより高解像度のアクティブマトリックス駆動ディスプレイに適用することができる。ここで、通常慣用型である透過ＴＦＴ−ＴＮディスプレイで既に使用されるように、低複屈折率（Δｎ）の液晶の使用が、低い光学遅延（ｄ・Δｎ）を達成するために必要である。この低い光学遅延により、通常は、コントラストの視野角依存性が許容できる程度に低くなる（ＤＥ  ３０２２８１８参照）。反射ディスプレイでは、光が通過する有効な層の厚さは、同じ層厚を有する透過ディスプレイに比べて反射ディスプレイでは約２倍になるので、低複屈折率の液晶の使用は、透過ディスプレイよりもさらに重要である。
【００１７】
したがって、非常に高い比抵抗と同時に、広い動作温度範囲、低温でも短い応答時間および低いしきい電圧を有しているＭＬＣディスプレイであって、これらの不都合を有していないか、有していたとしてもより少ない程度であるようなものが、引き続き要求されている。
【００１８】
ＴＮ（Ｓｃｈａｄｔ−Ｈｅｌｆｒｉｃｈ）セルでは、セル中で次の利点を容易ならしめるような媒体が望まれる。
【００１９】
−拡大されたネマチック相範囲（特に、低い温度までの）
−極度に低い温度でのスイッチ能力（アウトドア用途、自動車、航空電子工学）
−紫外線照射に対する増大された抵抗（より長い寿命）
−反射型用途のための低い光学複屈折率
−低しきい電圧。
【００２０】
先行技術から入手可能な媒体では、これらの利点を、同時に他のパラメーターを保持しながら達成することはできない。
【００２１】
スーパーツイスト型（ＳＴＮ）セルの場合には、より大きな時分割駆動および／または低いしきい電圧および／またはより広いネマチック相範囲（特に、低温において）を可能にする媒体が望まれる。この目的のために、利用可能なパラメーターの範囲（透明点、スメクチック−ネマチックの相転移または融点、粘度、誘電パラメーター、弾性パラメーター）を一層広げることが、至急望まれている。
【００２２】
【特許文献１】ドイツ国特許第３０２２８１８号明細書（ＤＥ  ３０２２８１８）
【発明の開示】
【発明が解決しようとする課題】
【００２３】
本発明は、特に、前述の不都合を有していないか、有していたとしてもより少ない程度であるような媒体、特にこのタイプのＭＬＣ、ＩＰＳ、ＴＮまたはＳＴＮディスプレイであって、好ましくは同時に非常に高い比抵抗値および低しきい電圧を有するものを提供することを目的とする。この目的のためには、高い透明点および低い回転粘性を有する液晶化合物が必要である。
【課題を解決するための手段】
【００２４】
この目的は、式Ｉの液晶化合物を式Ｃ１〜Ｃ９の化合物と共に組み合わせて使用することにより達成できることが見出された。
【００２５】
このタイプの混合物は低い回転粘性によって特徴付けられ、したがってモニター用途に特に適している。さらに、式Ｉの化合物および式Ｃ１〜Ｃ９の化合物により、液晶混合物のしきい電圧および／または光学異方性の低下につながるので、モバイル用途における消費電力を低下させ、光学特性を改善する。
【００２６】
本発明は、従って、正の誘電異方性の極性化合物の混合物に基づいた液晶媒体であって、式Ｉで示されるピラン化合物の１種または２種以上と、式Ｃ１〜Ｃ９で示される化合物からなる群より選ばれる１種または２種以上の化合物とを含有する液晶媒体に関する。
【００２７】
【化１】
2005179675.tif 000002
【００２８】
【化２】
2005179675.tif 000003
【００２９】
【化３】
2005179675.tif 000004
【００３０】
【化４】
2005179675.tif 000005
【００３１】
ここで、式Ｉおよび式Ｃ１〜Ｃ９中、
ＲおよびＲ１は、互いに独立して、それぞれＨ、ハロゲン置換または無置換の１〜１５の炭素原子を有するアルキルまたはアルコキシ基を表し、但し、これらの基において１または２以上のＣＨ２基は、Ｏ原子同士が直接結合しないことを条件として、−Ｃ≡Ｃ−、−ＣＨ＝ＣＨ−、−Ｏ−、−ＣＯ−Ｏ−、−Ｏ−ＣＯ−、
【００３２】
【化５】
2005179675.tif 000006
【００３３】
で置換されていてもよく、
【００３４】
【化６】
2005179675.tif 000007
【００３５】
であり、
【００３６】
【化７】
2005179675.tif 000008
【００３７】
は、互いに独立して、それぞれ
【００３８】
【化８】
2005179675.tif 000009
【００３９】
を表し、
ＸおよびＸ１は、互いに独立して、Ｆ、Ｃｌ、ＣＮ、ＳＦ５、ＮＣＳ、炭素原子数８までのハロゲン化アルキル基であり、その際、１または２以上のＣＨ２基は、Ｏ原子同士が直接結合しないことを条件として、−Ｏ−または−ＣＨ＝ＣＨ−で置換されていてもよく、
Ｚ１およびＺ２は、互いに独立して、それぞれ−ＣＯＯ−、−ＯＣＯ−、−ＣＨ２Ｏ−、−ＯＣＨ２−、−ＣＦ２ＣＦ２−、−ＣＦ＝ＣＦ−、−Ｃ≡Ｃ−、−ＣＦ２Ｏ−、−ＯＣＦ２−、−ＣＨ＝ＣＦ−、−ＣＦ＝ＣＨ−、−ＣＨ２ＣＨ２−、−（ＣＨ２）４−、−ＣＨ＝ＣＨ−または単結合を表し、
Ｌ１およびＬ２は、互いに独立して、それぞれＨまたはＦを表し、そして
ｍおよびｎは、互いに独立して、それぞれ０、１、２または３を表し、但し、ｍ＋ｎ≦３である。
【発明を実施するための最良の形態】
【００４０】
式Ｉの化合物および式Ｃ１〜Ｃ９の化合物は、純粋な状態で無色であり、一般に電気光学の使用のために好ましく配置される温度範囲中で液晶中間相を形成する。
【００４１】
式Ｉの化合物および式Ｃ１〜Ｃ９の化合物における好ましい基は次に示すとおりである。
【００４２】
式Ｉおよび式Ｃ１〜Ｃ９において、Ｘおよび／またはＸ１は、好ましくは、Ｆ、Ｃｌ、ＣＮ、ＮＣＳ、ＣＦ３、Ｃ２Ｆ５、Ｃ３Ｆ７、ＳＦ５、ＣＦ２Ｈ、ＯＣＦ３、ＯＣＦ２Ｈ、ＯＣＦＨＣＦ３、ＯＣＦＨＣＦＨ２、ＯＣＦＨＣＦ２Ｈ、ＯＣＦ２ＣＨ３、ＯＣＦ２ＣＦＨ２、ＯＣＦ２ＣＦ２Ｈ、ＯＣＦ２ＣＦ２ＣＦ２Ｈ、ＯＣＦ２ＣＦ２ＣＦＨ２、ＯＣＦＨＣＦ２ＣＦ３、ＯＣＦＨＣＦ２ＣＦ２Ｈ、ＯＣＦＨＣＦＨＣＦ３、ＯＣＨ２ＣＦ２ＣＦ３、ＯＣＦ２ＣＦ２ＣＦ３、ＯＣＦ２ＣＦＨＣＦＨ２、ＯＣＦ２ＣＨ２ＣＦ２Ｈ、ＯＣＦＨＣＦ２ＣＦＨ２、ＯＣＦＨＣＦＨＣＦ２Ｈ、ＯＣＦＨＣＨ２ＣＦ３、ＯＣＨ２ＣＦＨＣＦ３、ＯＣＨ２ＣＦ２ＣＦ２Ｈ、ＯＣＦ２ＣＦＨＣＨ３、ＯＣＦ２ＣＨ２ＣＦＨ２、ＯＣＦＨＣＦ２ＣＨ３、ＯＣＦＨＣＦＨＣＦＨ２、ＯＣＦＨＣＨ２ＣＦ３、ＯＣＨ２ＣＦ２ＣＦＨ２、ＯＣＨ２ＣＦＨＣＦ２Ｈ、ＯＣＦ２ＣＨ２ＣＨ３、ＯＣＦＨＣＦＨＣＨ３、ＯＣＦＨＣＨ２ＣＦＨ２、ＯＣＨ２ＣＦ２ＣＨ３、ＯＣＨ２ＣＦＨＣＦＨ２、ＯＣＨ２ＣＨ２ＣＦ２Ｈ、ＯＣＨＦＣＨ２ＣＨ３、ＯＣＨ２ＣＦＨＣＨ３、ＯＣＨ２ＣＨ２ＣＦ２Ｈ、ＯＣＣｌＦＣＦ３、ＯＣＣｌＦＣＣｌＦ２、ＯＣＣｌＦＣＦＨ２、ＯＣＦＨＣＣｌ２Ｆ、ＯＣＣｌＦＣＦ２Ｈ、ＯＣＣｌＦＣＣｌＦ２、ＯＣＦ２ＣＣｌＨ２、ＯＣＦ２ＣＣｌ２Ｈ、ＯＣＦ２ＣＣｌ２Ｆ、ＯＣＦ２ＣＣｌＦＨ、ＯＣＦ２ＣＣｌＦ２、ＯＣＦ２ＣＦ２ＣＣｌＦ２、ＯＣＦ２ＣＦ２ＣＣｌ２Ｆ、ＯＣＣｌＦＣＦ２ＣＦ３、ＯＣＣｌＦＣＦ２ＣＦ２Ｈ、ＯＣＣｌＦＣＦ２ＣＣｌＦ２、ＯＣＣｌＦＣＦＨＣＦ３、ＯＣＣｌＦＣＣｌＦＣＦ３、ＯＣＣｌ２ＣＦ２ＣＦ３、ＯＣＣｌＨＣＦ２ＣＦ３、ＯＣＣｌＦＣＦ２ＣＦ３、ＯＣＣｌＦＣＣｌＦＣＦ３、ＯＣＦ２ＣＣｌＦＣＦＨ２、ＯＣＦ２ＣＦ２ＣＣｌ２Ｆ、ＯＣＦ２ＣＣｌ２ＣＦ２Ｈ、ＯＣＦ２ＣＨ２ＣＣｌＦ２、ＯＣＣｌＦＣＦ２ＣＦＨ２、ＯＣＦＨＣＦ２ＣＣｌ２Ｆ、ＯＣＣｌＦＣＦＨＣＦ２Ｈ、ＯＣＣｌＦＣＣｌＦＣＦ２Ｈ、ＯＣＦＨＣＦＨＣＣｌＦ２、ＯＣＣｌＦＣＨ２ＣＦ３、ＯＣＦＨＣＣｌ２ＣＦ３、ＯＣＣｌ２ＣＦＨＣＦ３、ＯＣＨ２ＣＣｌＦＣＦ３、ＯＣＣｌ２ＣＦ２ＣＦ２Ｈ、ＯＣＨ２ＣＦ２ＣＣｌＦ２、ＯＣＦ２ＣＣｌＦＣＨ３、ＯＣＦ２ＣＦＨＣＣｌ２Ｈ、ＯＣＦ２ＣＣｌ２ＣＦＨ２、ＯＣＦ２ＣＨ２ＣＣｌ２Ｆ、ＯＣＣｌＦＣＦ２ＣＨ３、ＯＣＦＨＣＦ２ＣＣｌ２Ｈ、ＯＣＣｌＦＣＣｌＦＣＦＨ２、ＯＣＦＨＣＦＨＣＣｌ２Ｆ、ＯＣＣｌＦＣＨ２ＣＦ３、ＯＣＦＨＣＣｌ２ＣＦ３、ＯＣＣｌ２ＣＦ２ＣＦＨ２、ＯＣＨ２ＣＦ２ＣＣｌ２Ｆ、ＯＣＣｌ２ＣＦＨＣＦ２Ｈ、ＯＣＣｌＨＣＣｌＦＣＦ２Ｈ、ＯＣＦ２ＣＣｌＨＣＣｌＨ２、ＯＣＦ２ＣＨ２ＣＣｌ２Ｈ、ＯＣＣｌＦＣＦＨＣＨ３、ＯＣＦ２ＣＣｌＦＣＣｌ２Ｈ、ＯＣＣｌＦＣＨ２ＣＦＨ２、ＯＣＦＨＣＣｌ２ＣＦＨ２、ＯＣＣｌ２ＣＦ２ＣＨ３、ＯＣＨ２ＣＦ２ＣＣｌＨ２、ＯＣＣｌ２ＣＦＨＣＦＨ２、ＯＣＨ２ＣＣｌＦＣＦＣｌ２、ＯＣＨ２ＣＨ２ＣＦ２Ｈ、ＯＣＣｌＨＣＣｌＨＣＦ２Ｈ、ＯＣＨ２ＣＣｌ２ＣＦ２Ｈ、ＯＣＣｌＦＣＨ２ＣＨ３、ＯＣＦＨＣＨ２ＣＣｌ２Ｈ、ＯＣＣｌＨＣＦＨＣＣｌＨ２、ＯＣＨ２ＣＦＨＣＣｌ２Ｈ、ＯＣＣｌ２ＣＨ２ＣＦ２Ｈ、ＯＣＨ２ＣＣｌ２ＣＦ２Ｈ、ＣＨ＝ＣＦ２、ＣＦ＝ＣＦ２、ＯＣＨ＝ＣＦ２、ＯＣＦ＝ＣＦ２、ＣＨ＝ＣＨＦ、ＯＣＨ＝ＣＨＦ、ＣＦ＝ＣＨＦ、ＯＣＦ＝ＣＨＦであり、特にＦ、Ｃｌ、ＣＮ、ＮＣＳ、ＣＦ３、ＳＦ５、ＣＦ２Ｈ、ＯＣＦ３、ＯＣＦ２Ｈ、ＯＣＦＨＣＦ３、ＯＣＦＨＣＦＨ２、ＯＣＦＨＣＦ２Ｈ、ＯＣＦ２ＣＨ３、ＯＣＦ２ＣＦＨ２、ＯＣＦ２ＣＦ２Ｈ、ＯＣＦ２ＣＦ２ＣＦ２Ｈ、ＯＣＦ２ＣＦ２ＣＦＨ２、ＯＣＦＨＣＦ２ＣＦ３、ＯＣＦＨＣＦ２ＣＦ２Ｈ、ＯＣＦ２ＣＦ２ＣＦ３またはＯＣＦ２ＣＨＦＣＦ３である。
【００４３】
環Ｐは好ましくは、
【００４４】
【化９】
2005179675.tif 000010
【００４５】
である。
【００４６】
環ＡおよびＢは好ましくは、
【００４７】
【化１０】
2005179675.tif 000011
【００４８】
である。もし環ＡおよびＢが２以上存在するときは、環は互いに独立して、同一であっても異なる意味を表してもよい。
【００４９】
Ｚ１およびＺ２は好ましくは単結合である。
【００５０】
Ｘは特に好ましくは、ＦまたはＯＣＦ３であり、Ｘ１は好ましくはＦまたはＣｌである。
【００５１】
好ましい式Ｉの化合物のより小さなグループはＩ１〜Ｉ１５のサブ式で表される。
【００５２】
【化１１】
2005179675.tif 000012
【００５３】
【化１２】
2005179675.tif 000013
【００５４】
【化１３】
2005179675.tif 000014
【００５５】
【化１４】
2005179675.tif 000015
【００５６】
【化１５】
2005179675.tif 000016
【００５７】
式中、ＲおよびＸは、前記式Ｉおよび／または式Ｃ１〜Ｃ９に定義されたとおりであり、Ｌ１〜Ｌ８は、互いに独立してそれぞれＨまたはＦを表す。サブ式Ｉ１〜Ｉ１５におけるＸは、好ましくはＦまたはＯＣＦ３である。特に好ましくは、式Ｉ６においてＸがＦの化合物、さらに好ましくはＸがＯＣＦ３の化合物である。
【００５８】
特に好ましい媒体は、以下の式の化合物からなる群より選ばれる１種または２種以上の化合物を含む。
【００５９】
【化１６】
2005179675.tif 000017
【００６０】
【化１７】
2005179675.tif 000018
【００６１】
【化１８】
2005179675.tif 000019
【００６２】
【化１９】
2005179675.tif 000020
【００６３】
【化２０】
2005179675.tif 000021
【００６４】
【化２１】
2005179675.tif 000022
【００６５】
【化２２】
2005179675.tif 000023
【００６６】
【化２３】
2005179675.tif 000024
【００６７】
【化２４】
2005179675.tif 000025
【００６８】
【化２５】
2005179675.tif 000026
【００６９】
【化２６】
2005179675.tif 000027
【００７０】
【化２７】
2005179675.tif 000028
【００７１】
式Ｉの化合物は、それ自身文献に公知の方法で合成される（例えば一般的文献、Houben-Weyl, Methoden der Organischen Chemie [Methods
of Organic Chemistry], Georg-Thieme-Verlag, Stuttgart等）。正確にはこのような合成に知られており適した条件が選ばれる。また、ここにはより詳しくは述べないが、それ自身公知の異なる方法によることもできる。
【００７２】
本発明は、またこのタイプの液晶媒体を含む電気光学ディスプレイ（特に、セル、各ピクセルをスイッチングするための外板上の集積非線形素子、および正の誘電異方性および高比抵抗のネマチック液晶混合物を、外枠と共に構成する２つの平行の外板を有するＳＴＮまたはＭＬＣディスプレイ）に関し、またこれらの媒体の電気光学目的への使用に関する。
【００７３】
本発明の液晶混合物により、利用可能なパラメーター範囲を著しく広げることが可能である。透明点、光学異方性、低温での粘度、熱およびＵＶ安定性および誘電異方性の達成可能な組合わせは、先行技術の従来材料よりはるかに優れている。
【００７４】
高い透明点、低温でのネマチック相および高いΔεに対する要求は、従来は不十分な程度までしか達成できなかった。例えばＭＬＣ−６４７６およびＭＬＣ−６６２５（Ｍｅｒｃｋ  ＫＧａＡ、ダルムシュタット、Ｇｅｒｍａｎｙ）のような液晶混合物は、匹敵する透明点および低温安定性を有するが、それらは比較的高いΔｎ値と、約１．７Ｖ以上のより高いしきい電圧を有している。
【００７５】
他の混合物系は匹敵する粘度とΔεを有しているが、６０℃の領域の透明点を有しているに過ぎない。
【００７６】
本発明の液晶混合物は、−２０℃、好ましくは−３０℃まで、特に好ましくは−４０℃までネマチック相を保持しながら、７０℃を超える、好ましくは７５℃を超える、特に好ましくは８０℃以上の透明点を可能にして、同時に６以上、好ましくは７以上の誘電異方性Δε、および高い比抵抗を達成可能として、優れたＳＴＮおよびＭＬＣディスプレイを達成可能とする。特に、この混合物は、低電圧駆動によって特徴づけられる。ＴＮしきい値は、１．５Ｖ未満であり、好ましくは１．３Ｖ未満である。
【００７７】
言うまでもなく、本発明の混合物成分の適切な選択により、他の有利な性質を保持しながら、より高いしきい電圧でより高い透明点(例えば110℃を超える)が達成されるか、またはより低いしきい電圧でより低い透明点が達成されることも可能である。粘度の上昇をわずかにとどめながら、より大きなΔεと従ってより低いしきい電圧の達成も同じように可能である。本発明のＭＬＣディスプレイは、好ましくはグーチ・タリーの第１次透過極小で動作させることが好ましい（C.H.  Gooch  and  H.A.  Tarry,  Electron.  Lett.  10,  2-4,  1974;  C.H.  Gooch  and  H.A.  Tarry, Appl. Phys., Vol.  8, 1575-1584, 1975）。ここで、例えばコントラストの低視野角依存性のような特に好ましい電気光学特性（ドイツ特許3022818）に加えて、より小さな誘電異方性でも、第２次透過極小での類似のディスプレイと同じしきい電圧にするのに十分である。これにより、第１次透過極小で本発明の混合物を使用することにより、シアノ化合物を含む混合物の場合に比べて、極めて高い比抵抗値を達成することができる。個々の成分とその量の適切な選択を通して、当業者は簡単なルーチンの方法によりＭＬＣのあらかじめ指定された層の厚さに必要な複屈折率を定めることができる。
【００７８】
この小さなΔｎ値により、本発明の混合物は、低いＶｔｈ、ＴＮ−ＴＦＴおよびＩＰＳディスプレイ、そして反射または半透過型ディスプレイ用途に使用が可能になる。
【００７９】
２０℃における流体粘度ν２０は、好ましくは６０ｍｍ２・ｓ−１未満であり、特に好ましくは５０ｍｍ２・ｓ−１未満である。ネマチック相範囲は、少なくとも９０度あることが好ましく、さらに少なくとも１００度あることが好ましい。この範囲は少なくとも−３０℃から＋８０℃にわたることが好ましい。２０℃における回転粘度γ１は好ましくは２００ｍＰａ・ｓ未満であり、特に１８０ｍＰａ・ｓ未満である。
【００８０】
キャパシティ保持率（ＨＲ）の測定[S. Matsumoto et al., Liquid Crystals 5, 1320
(1989); K. Niwa et al., Proc. SID Conference, San Francisco, June 1984, p. 304
(1984); G. Weber et al., Liquid Crystals 5, 1381 (1989)]により、式Ｉの化合物を含有する本発明の混合物は、式：
【００８１】
【化２８】
2005179675.tif 000029
【００８２】
のシアノフェニルシクロヘキサン類や、式：
【００８３】
【化２９】
2005179675.tif 000030
【００８４】
のエステル化合物類を式Ｉの化合物の代わりに含有する混合物に比べて、高い温度でもＨＲの低下が著しく小さいことが示された。
【００８５】
本発明の混合物のＵＶ安定性は極めて優れている。即ち、それらはＵＶ照射によってもＨＲの低下が著しく小さい。本発明の混合物は、９８％を超える保持率、好ましくは９９％を超える保持率を有している。
【００８６】
本発明の媒体は、好ましくは式Ｉの化合物の１種または２種以上（好ましくは、１種、２種、３種またはそれより多く）に基づく。即ち、これらの化合物の割合が、５〜９５％、好ましくは１０〜６０％、特に好ましくは１５〜４０％である。
【００８７】
本発明の媒体中で使用される式Ｉ〜ＸおよびＣ１〜Ｃ９およびそれらのサブ式の個々の化合物は、公知であるかまたは公知の化合物に類似の方法で合成することができる。
【００８８】
好ましい実施形態を以下に示す。
【００８９】
−さらに付加的に一般式ＩＩ〜Ｘからなる群より選ばれる１種または２種以上の化合物を含有する液晶媒体。
【００９０】
【化３０】
2005179675.tif 000031
【００９１】
【化３１】
2005179675.tif 000032
【００９２】
式中、各基は次の意味を有する：
Ｒ０は、それぞれ１２個までの炭素原子を有するｎ−アルキル、アルコキシ、オキサアルキル、フルオロアルキル、アルケニルオキシまたはアルケニルを表し、
Ｘ０は、Ｆ、Ｃｌ、それぞれ８個までの炭素原子を有するハロゲン化アルキル、ハロゲン化アルケニル、ハロゲン化アルケニルオキシまたはハロゲン化アルコキシを表し、
Ｚ０は、−ＣＨ＝ＣＨ−、−Ｃ２Ｈ４−、−ＣＨ２Ｏ−、−ＯＣＨ２−、−（ＣＨ２）４−、−Ｃ２Ｆ４−、−ＣＦ＝ＣＦ−、−Ｃ≡Ｃ−、−ＣＨ＝ＣＦ−、−ＣＦ＝ＣＨ−、−ＣＦ２Ｏ−、−ＯＣＦ２−または−ＣＯＯ−を表し、
Ｙ１、Ｙ２、Ｙ３およびＹ４は、互いに独立して、それぞれＨまたはＦを表し、
ｒは、０または１であり、
式ＩＩ、ＩＩＩ、ＶおよびＶＩＩＩの化合物は、式Ｃ１〜Ｃ９の化合物とは同一ではない。
【００９３】
式ＩＶの化合物は、好ましくは 
【００９４】
【化３２】
2005179675.tif 000033
【００９５】
である。
【００９６】
これらの式において、Ｘ０は好ましくはハロゲン、特にＦもしくはＣｌ、ＯＣＦ３またはＯＣＨＦ２である。
【００９７】
−さらに付加的に特に次の１種または２種以上の化合物を含有する媒体。
【００９８】
【化３３】
2005179675.tif 000034
【００９９】
【化３４】
2005179675.tif 000035
【０１００】
ここで、Ｒ０およびＹ２は前に定義したとおりである。
【０１０１】
−好ましくは、式Ｈ１〜Ｈ１９（ｎ＝１〜１２）からなる群より選ばれる化合物の１、２、３、さらに４種の類似体を含有する媒体。
【０１０２】
【化３５】
2005179675.tif 000036
【０１０３】
【化３６】
2005179675.tif 000037
【０１０４】
【化３７】
2005179675.tif 000038
【０１０５】
式中、ｎは０〜１２であり、好ましくは０〜７、特に１〜５である。
【０１０６】
−付加的に、式ＤＩおよび／またはＤＩＩの１種または２種以上のジオキサン類を含有する媒体。
【０１０７】
【化３８】
2005179675.tif 000039
【０１０８】
式中、Ｒ０は、式ＩＩ〜Ｘに対して定義されたものと同義である。式ＤＩおよび／またはＤＩＩにおけるＲ０は、好ましくは炭素原子数が８までの直鎖アルキルもしくはアルケニルである。式ＤＩおよびＤＩＩの化合物は特にＩＰＳ混合物に適している。好ましい混合物は、特にＩＰＳ用としては、式ＤＩおよび／またはＤＩＩの化合物を２〜３５重量％、特に２〜３０重量％、特に好ましくは２〜２５重量％含有する。
【０１０９】
−付加的に一般式ＸＩ〜ＸＶＩからなる群より選ばれる１種または２種以上の化合物を含有する媒体。
【０１１０】
【化３９】
2005179675.tif 000040
【０１１１】
ここで、Ｒ０、Ｘ０、Ｙ１、Ｙ２、Ｙ３およびＹ４は、式ＩＩ〜Ｘに対して定義したものと同義である。Ｘ０は、好ましくは、Ｆ、Ｃｌ、ＣＦ３、ＯＣＦ３またはＯＣＨＦ２である。Ｒ０は好ましくはアルキル、オキサアルキル、フルオロアルキル、アルケニルまたはアルケニルオキシである。
【０１１２】
−式Ｉ〜Ｘの化合物の割合が、混合物全体の少なくとも５０重量％である。
【０１１３】
−式Ｉと式Ｃ１〜Ｃ９の化合物の割合が、混合物全体の５〜５０重量％である。
【０１１４】
−式Ｃ１〜Ｃ９の化合物の割合が、混合物全体の２〜５０重量％であり、好ましくは５〜４０重量％である。
【０１１５】
−式ＩＩ〜Ｘの化合物の割合が、混合物全体の３０〜７０重量%である。
【０１１６】
−
【０１１７】
【化４０】
2005179675.tif 000041
である。
【０１１８】
−式ＩＩ、ＩＩＩ、ＩＶ、Ｖ、ＶＩ、ＶＩＩ、ＶＩＩＩ、ＩＸおよび／またはＸの化合物を含有する媒体。
【０１１９】
−Ｒ０が炭素原子数２〜８を有する直鎖のアルキルもしくはアルケニル基である。
【０１２０】
−実質的に、式Ｉ〜ＸＶＩおよびＣ１〜Ｃ９の化合物からなる媒体。
【０１２１】
−好ましくは一般式ＸＶＩＩ〜ＸＸからなる群より選ばれる化合物をさらに含有する媒体。
【０１２２】
【化４１】
2005179675.tif 000042
【０１２３】
式中、Ｒ０、Ｙ１およびＸ０は、前に定義されたとおりである。１，４−フェニレン環はまたＣＮ、塩素またはフッ素で置換されていても良い。
【０１２４】
−式Ｃ１の化合物の割合が、好ましくは２〜２０重量％であり、特に５〜１８重量％である。
【０１２５】
−式Ｃ２および／またはＣ３の化合物の割合が、混合物全体の好ましくは５〜３０重量％である。
【０１２６】
−式Ｃ５の化合物の割合は、混合物全体の好ましくは２〜４０重量％であり、特に５〜３０重量％である。
【０１２７】
−式Ｃ１〜Ｃ９の化合物において、Ｘ１は好ましくはＦ、さらにＯＣＦ３またはＣｌである。
【０１２８】
−１，４−フェニレン環は、好ましくは、フッ素原子によってモノまたはポリ置換されている。
【０１２９】
−好ましくは式ＲＩ〜ＲＸＶＩからなる次のグループから選ばれる化合物をさらに含む媒体。
【０１３０】
【化４２】
2005179675.tif 000043
【０１３１】
【化４３】
2005179675.tif 000044
【０１３２】
式中、
Ｒ０は、それぞれ１〜１２の炭素原子を有するｎ−アルキル、オキサアルキル、フルオロアルキル、アルケニルオキシまたはアルケニルを表し、
ｄは、０、１または２であり、
Ｙ１は、ＨまたはＦを表し、
ａｌｋｙｌおよびａｌｋｙｌ＊は、互いに独立して、それぞれ炭素原子数が２〜８の直鎖または分岐のアルキル基を表し、
ａｌｋｅｎｙｌおよびａｌｋｅｎｙｌ＊は、互いに独立して、それぞれ炭素原子数が２〜８の直鎖または分岐のアルケニル基を表わす。
【０１３３】
式ＲＩ〜ＲＸＶＩの化合物の割合は、好ましくは混合物全体の２〜５０の重量％であり、特に２〜４０の重量％が好ましい。
【０１３４】
−好ましくは次の式の１種または２種以上の化合物を含む媒体。
【０１３５】
【化４４】
2005179675.tif 000045
【０１３６】
ここで、ｎおよびｍはそれぞれ１〜８の整数である。
【０１３７】
−重量比Ｉ：（ＩＩ＋ＩＩＩ＋ＩＶ＋Ｖ＋ＶＩ＋ＶＩＩ＋ＶＩＩＩ＋ＩＸ＋Ｘ）は、好ましくは、１：１０から１０：１である。
【０１３８】
−実質的に、一般式Ｉ〜ＸＶＩおよびＣ１〜Ｃ９からなる群より選ばれる化合物からなる媒体。
【０１３９】
Ｃ１からＣ９の化合物および従来の液晶材料（しかし、特に式ＩＩ、ＩＩＩ、ＩＶ、Ｖ、ＶＩ、ＶＩＩ、ＶＩＩＩ、ＩＸおよび／またはＸの１種または２種以上の化合物）に対して、式Ｉの化合物の比較的少量の混合ですら、しきい電圧の低下および低複屈折率の達成にきわめて効果があり、しかも広いネマチック相であって同時に低いスメクチック−ネマチックの遷移温度が観察され、貯蔵安定性が改善されることが見出された。式Ｉ〜Ｘの化合物は無色で、安定で、互いにおよび他の液晶材料と容易に混和する。
【０１４０】
用語「アルキル（ａｌｋｙｌ）」または「ａｌｋｙｌ＊」は、２〜８の炭素原子を有する直鎖および分岐アルキル基を含み、特にエチル、プロピル、ブチル、ペンチル、ヘキシルおよびヘプチルの直鎖基である。２〜５の炭素原子を有する基が一般に好まれる。
【０１４１】
用語「アルケニル（ａｌｋｅｎｙｌ）」または「ａｌｋｅｎｙｌ＊」は、８までの炭素原子を有する直鎖および分岐アルケニル基を含み、特に直鎖基である。特に好ましいアルケニル基は、Ｃ２−Ｃ７−１Ｅ−アルケニル、Ｃ４−Ｃ７−３Ｅ−アルケニル、Ｃ５−Ｃ７−４−アルケニル、Ｃ６−Ｃ７−５−アルケニルおよびＣ７−６−アルケニル、特にＣ２−Ｃ７−１Ｅ−アルケニル、Ｃ４−Ｃ７−３Ｅ−アルケニルおよびＣ５−Ｃ７−４−アルケニルである。好ましいアルケニルとしては、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニル等を挙げることができる。５までの炭素原子を有する基が一般に好まれる。
【０１４２】
用語「フルオロアルキル」は、好ましくは、末端フッ素を有する直鎖基、即ち、フルオロメチル、２−フルオロエチル、３−フルオロプロピル、４−フルオロブチル、５−フルオロペンチル、６−フルオロヘキシルおよび７−フルオロヘプチルを含む。しかしながら、フッ素のその他の置換位置を除外するものではない。
【０１４３】
用語「オキサアルキル」は、好ましくは式ＣｎＨ２ｎ＋１−Ｏ−（ＣＨ２）ｍの直鎖基を含む。但し、ｎは１〜６であり、ｍは０〜６である。好ましくはｎ＝１であってｍが０〜６である。
【０１４４】
Ｒ０とＸ０の意味の適切な選択により、アドレス時間、しきい電圧、透過特性曲線の急峻性等を所望の様式に修正することができる。例えば、１Ｅ−アルケニル基、３Ｅ−アルケニル基、２Ｅ−アルケニルオキシ基などを使用すると、アルキルまたはアルコキシ基と比較して、一般により短いアドレス時間、ネマチック性向の改善、および弾性定数ｋ３３（ベンド）とｋ１１（スプレイ）のより高い比率を達成することができる。４−アルケニル基、３−アルケニル基等は、アルキルおよびアルコキシ基と比較して、一般に低しきい電圧およびより大きなｋ３３／ｋ１１値を与える。
Ｚ１におけるＣＨ２ＣＨ２基は、単結合の場合と比較して、一般により高いｋ３３／ｋ１１値を与える。ｋ３３／ｋ１１がより高いと、例えば９０°ねじれのＴＮセルにおいてよりなだらかな透過曲線（グレイスケールを達成するため）とすることが容易になり、ＳＴＮ、ＳＢＥおよびＯＭＩセルにおいては、より急峻な透過曲線（より大きな時分割駆動）が容易になり、また逆も可能である。
【０１４５】
式Ｃ１〜Ｃ９、Ｉ＋ＩＩ＋ＩＩＩ＋ＩＶ＋Ｖ＋ＶＩ＋ＶＩＩ＋ＶＩＩＩ＋ＩＸ＋Ｘの化合物の最適な混合比は、実質上望まれる特性、式Ｉ、ＩＩ、ＩＩＩ、ＩＶ、Ｖ、ＶＩ、ＶＩＩ、ＶＩＩＩ、ＩＸおよび／またはＸの成分の選択、およびさらに存在しているかもしれないその他の成分の選択に依存する。前述の与えられた範囲内での適切な混合比は、場合ごとに容易に決めることができる。
【０１４６】
本発明の混合物で、式Ｃ１〜Ｃ９およびＩ〜ＸＶＩの化合物の合計量は、決定的なものではない。したがって、混合物は、様々な特性の最適化のためにさらに１種または２種以上の成分を含むことができる。しかしながら、アドレス時間およびしきい電圧に対する観察される効果は、一般に式Ｃ１〜Ｃ９およびＩ〜ＸＶＩの化合物の合計濃度がより大きい方がより大きい。
【０１４７】
特に好ましい実施形態において、本発明の媒体は、Ｘ０が、ＯＣＦ３、ＯＣＨＦ２、Ｆ、ＯＣＨ＝ＣＦ２、ＯＣＦ＝ＣＦ２、ＯＣＦ２ＣＨＦＣＦ３またはＯＣＦ２ＣＦ２Ｈである式ＩＩからＸ（好ましくは式ＩＩおよび／またはＩＩＩ）の化合物を含む。式Ｉの化合物との好ましいシナジー効果により特に有利な特性が得られる。
【０１４８】
低い光学異方性（Δｎ＜０．０７）を有する本発明の混合物は、特に反射ディスプレイに適している。低Ｖｔｈ混合物は、特に２．５Ｖ駆動装置、３．３Ｖ駆動装置および４Ｖまたは５Ｖ駆動装置に適している。エステルを含有しない混合物は、後者の用途に好まれる。本発明の混合物は、さらにまたＩＰＳ用途に適している。
【０１４９】
偏光板、電極基板および表面処理電極を伴う本発明のＭＬＣディスプレイの構成は、このタイプのディスプレイの従来の構成に対応する。従来の構成という用語は、ここでは広い意味で用いられ、ＭＬＣディスプレイに関するすべての誘導・変形を含み、特にポリ−Ｓｉ  ＴＦＴまたはＭＩＭに基づくマトリックスディスプレイ素子を含む。
【０１５０】
しかしながら、本発明のディスプレイと従来のツイストネマチックセルに基づくディスプレイの大きな相違点は、液晶層の液晶パラメーターの選択にある。
【０１５１】
本発明に従って使用できる液晶混合物は、それ自体公知の方法で合成される。一般に、より少ない量で使用される成分が、主要な組成を構成する成分中で、好ましくは加温されて溶解される。さらに、例えばアセトン、クロロホルムまたはメタノール等の有機溶媒の液晶成分溶液を混合して、完全に混合した後、例えば蒸留によって溶媒を再度除去することも可能である。
【０１５２】
誘電体は、当業者に公知で文献記載の添加剤をさらに含んでもよい。例えば０〜１５％、好ましくは０．１〜１０％、とくに０．１〜５％で、多色性染料、ＵＶ安定剤、酸化防止剤またはキラルドーパントを加えることができる。適切な安定剤およびドーパントは表Ｃおよび表Ｄにリストされている。
【０１５３】
Ｃは結晶相、Ｓはスメクチック相、ＳＣはスメクチックＣ相、Ｎはネマチック相およびＩはアイソトロピック相を表す。
【０１５４】
Ｖ１０は、１０％の透過（基板表面に垂直な視角）の電圧を表す。ｔｏｎおよびｔｏｆｆは、Ｖ１０の２倍に対応する動作電圧におけるスイッチオン時間およびスイッチオフ時間を表す。Δｎは光学異方性を表し、ｎｏは正常光に対する屈折率である。Δεは、誘電異方性（Δε＝ε‖−ε⊥、ここでε‖は分子軸に平行な誘電率、ε⊥は垂直の誘電率を表す。）を表わす。電気光学のデータは、特に別に述べない限り２０℃で、ＴＮセルにおいて第１次透過極小で（すなわち、０．５μｍのｄ・Δｎ値で）測定した。
【０１５５】
本出願および以下に示す例において、液晶化合物の構造は頭文字で示されており、その化学式への変換は下記表ＡおよびＢに従って行われる。基ＣｎＨ２ｎ＋１およびＣｍＨ２ｍ＋１は全部が、ｎ個またはｍ個の炭素原子をそれぞれ有する直鎖状アルキル基である。ここでｎおよびｍは互いに独立して、それぞれ１、２、３、４、５、６、７、８、９、１０、１１、１２、１３、１４または１５である。表Ｂのコードは、それ自体で明らかである。表Ａには、親構造にかかわる頭文字のみが示されている。それぞれの場合において、この親構造の頭文字の後に、ダッシュにより分離されて、置換基Ｒ１、Ｒ２、Ｌ１およびＬ２のためのコードが続く。
【０１５６】
【表１】
2005179675.tif 000046
【０１５７】
好適な混合物成分を、表Ａおよび表Ｂに示す。
表Ａ  
【０１５８】
【化４５】
2005179675.tif 000047
【０１５９】
【化４６】
2005179675.tif 000048
【０１６０】
【化４７】
2005179675.tif 000049
【０１６１】
表Ｂ：
【０１６２】
【化４８】
2005179675.tif 000050
【０１６３】
【化４９】
2005179675.tif 000051
【０１６４】
【化５０】
2005179675.tif 000052
【０１６５】
【化５１】
2005179675.tif 000053
【０１６６】
【化５２】
2005179675.tif 000054
【０１６７】
【化５３】
2005179675.tif 000055
【０１６８】
【化５４】
2005179675.tif 000056
【０１６９】
【化５５】
2005179675.tif 000057
【０１７０】
表Ｃ：
表Ｃは、一般に本発明の混合物に添加される使用可能なドーパントを示す。ドーパントは、好ましくは混合物に対して、０．１から５重量％の量で添加される。
【０１７１】
【化５６】
2005179675.tif 000058
【０１７２】
【化５７】
2005179675.tif 000059
【０１７３】
表Ｄ：
例えば本発明の混合物に添加することができる安定剤（ＵＶ安定剤、耐酸化剤、フリーラジカル捕捉剤）を下に示す。
【０１７４】
【化５８】
2005179675.tif 000060
【０１７５】
【化５９】
2005179675.tif 000061
【０１７６】
【化６０】
2005179675.tif 000062
【０１７７】
【化６１】
2005179675.tif 000063
【０１７８】
【化６２】
2005179675.tif 000064
【０１７９】
下記の例は、制限することなく、本発明を説明するものである。上および下において、パーセンテージは重量パーセントである。温度はすべて摂氏で示される。ｍ．ｐ．は融点を表わし、ｃｌ．ｐ．は透明点を表わす。さらにまた、Ｃ＝結晶状態、Ｎ＝ネマティック相、Ｓ＝スメクティック相、およびＩ＝アイソトロピック相である。これらの記号間のデータは相転移温度である。Δｎは光学異方性を表わし（５８９ｎｍ、２０℃）、Δεは誘電異方性（１ｋＨｚ、２０℃）を表わし、および流動粘度ν２０（ｍｍ２／ｓ）は２０℃で測定した。回転粘度γ１（ｍＰａ・ｓ）は同様に２０℃で測定した。
【実施例】
【０１８０】
混合物の例
【０１８１】
【表２】
2005179675.tif 000065
【０１８２】
【表３】
2005179675.tif 000066
【０１８３】
【表４】
2005179675.tif 000067
【０１８４】
【表５】
2005179675.tif 000068
【０１８５】
【表６】
2005179675.tif 000069
【０１８６】
【表７】
2005179675.tif 000070
【０１８７】
【表８】
2005179675.tif 000071
【０１８８】
【表９】
2005179675.tif 000072
【０１８９】
【表１０】
2005179675.tif 000073
【０１９０】
【表１１】
2005179675.tif 000074
【０１９１】
【表１２】
2005179675.tif 000075
【０１９２】
【表１３】
2005179675.tif 000076
【０１９３】
【表１４】
2005179675.tif 000077
【０１９４】
【表１５】
2005179675.tif 000078
【０１９５】
【表１６】
2005179675.tif 000079
【０１９６】
【表１７】
2005179675.tif 000080
【０１９７】
【表１８】
2005179675.tif 000081
【０１９８】
【表１９】
2005179675.tif 000082
【０１９９】
【表２０】
2005179675.tif 000083
【０２００】
【表２１】
2005179675.tif 000084
【０２０１】
【表２２】
2005179675.tif 000085
【０２０２】
【表２３】
2005179675.tif 000086
【０２０３】
【表２４】
2005179675.tif 000087
【０２０４】
【表２５】
2005179675.tif 000088
【０２０５】
【表２６】
2005179675.tif 000089
【０２０６】
【表２７】
2005179675.tif 000090